Formulation de sol, utile pour former un revêtement de contrôle solaire, en particulier un revêtement bloquant les rayonnements ultra-violets (UV) et proche infrarouge (NIR), comprenant au moins : - un ou plusieurs précurseurs de matrice sol-gel à base de silice, et - des nanocristaux de type M x WO 3-y , avec M représentant le potassium (K), le sodium (Na) ou le césium (Cs), x allant de 0,05 à 0,33 et y allant de 0 à 0,4, dits nanocristaux de bronzes de tungstène dopés, dispersés de manière homogène et individualisée dans un milieu solvant protique. Formulation de sol selon la revendication 1, caractérisée en ce que lesdits nanocristaux de bronzes de tungstène dopés sont fonctionnalisés en surface par au moins un ligand apte à favoriser une bonne dispersion desdits nanocristaux au sein de la formulation de sol, le ou lesdits ligands étant en particulier choisis parmi des ligands porteurs de fonctions hydroxyles, par exemple des ligands polyglycérols, des ligands polyphosphates ou silanes organo-fonctionnels, tels que le gamma-glycidoxypropyltriméthoxysilane (GLYMO) et le (3-aminopropyl)triéthoxysilane (APTES) ; en particulier le ou lesdits ligands étant choisis parmi des polyglycérols hyper-ramifiés. Formulation de sol selon l’une quelconque des revendications précédentes, caractérisée en ce que lesdits nanocristaux sont des nanocristaux de bronzes de tungstène dopés au césium. Formulation de sol selon l’une quelconque des revendications précédentes, caractérisée en ce que lesdits nanocristaux sont préalablement obtenus par une voie de synthèse ascendante. Formulation de sol selon l’une quelconque des revendications précédentes, caractérisée en ce que lesdits nanocristaux de bronzes de tungstène dopés présentent une taille et une morphologie contrôlées de sorte à ajuster la position spectrale de leur pic de résonance plasmonique de surface localisée (LSPR), en particulier lesdits nanocristaux se présentent sous la forme de nano-bâtonnets présentant un facteur de forme compris entre 0,1 et 20, en particulier entre 0,4 et 12. Formulation de sol selon l’une quelconque des revendications précédentes, caractérisée en ce que lesdits nanocristaux de bronzes de tungstène dopés présentent un taux de dopage en métal alcalin, en particulier en césium, compris entre 0,05 et 0,33 et/ou une densité de porteurs libres comprise entre 1.10 18 et 9.10 22 cm -3 . Formulation de sol selon l’une quelconque des revendications précédentes, caractérisée en ce que lesdits nanocristaux de bronzes de tungstène dopés sont présents à raison de 1 à 50 mg/mL dans la formulation de sol, en particulier de 1 à 15 mg/mL. Formulation de sol selon l’une quelconque des revendications précédentes, caractérisée en ce qu’elle comprend, à titre de précurseur de la matrice sol-gel à base de silice, au moins un organosilane de formule R n SiX (4-n) , dans laquelle : n est égal à 0 ou 1 ; les groupes X, identiques ou différents, représentent des groupes hydrolysables choisis parmi les groupes alcoxy, acyloxy ou halogénure, de préférence alcoxy ; les groupes R, identiques ou différents, représentent des groupes organiques non hydrolysables liés au silicium par un atome de carbone. Formulation de sol selon l’une quelconque des revendications précédentes, caractérisée en ce qu’elle comprend, à titre de précurseurs de la matrice sol-gel à base de silice, au moins un mélange de tétraméthoxysilane (TMOS) et de méthyltriméthoxysilane (MTMOS), en particulier dans un rapport molaire TMOS :MTOS strictement supérieur à 1, en particulier compris entre 6 :4 et 9 :1, de préférence de 7,5 :3,5. Formulation de sol selon l’une quelconque des revendications précédentes, caractérisée en ce que le milieu solvant protique est formé d’un ou plusieurs solvants choisis parmi l’eau et les alcools comportant de 1 à 5 atomes de carbone, tels que le méthanol, l’éthanol, le propan-1-ol, de préférence est un mélange d’eau et de méthanol. Utilisation d’une formulation de sol telle que définie selon l’une quelconque des revendications 1 à 10, pour former un revêtement de contrôle solaire, en particulier bloquant les rayonnements UV et NIR, en surface d’un support, en particulier en surface d’un support transparent et plus particulièrement d’un support en verre ou en polymère(s) transparent(s). Procédé de formation d’un revêtement de contrôle solaire, en particulier bloquant les rayonnements UV et NIR, en surface d’un support, notamment en surface d’un support en verre ou en polymère(s) transparent(s), comprenant au moins les étapes consistant en : (i) disposer d’une formulation de sol telle que définie selon l’une quelconque des revendications 1 à 10, comprenant au moins un ou plusieurs précurseurs de matrice sol-gel à base de silice et des nanocristaux de bronzes de tungstène dopés, de préférence fonctionnalisés en surface par des ligands tels que définis en revendication 2, en particulier des ligands porteurs de fonctions hydroxyles, lesdits nanocristaux étant dispersés de manière homogène et individualisée dans un milieu solvant protique ; (ii) déposer une couche de ladite formulation de sol en surface dudit support ; et (iii) sécher la couche formée en étape (ii) de manière à obtenir ladite matrice sol-gel à base de silice. Procédé selon la revendication précédente, dans lequel les nanocristaux de bronzes de tungstène dopés, de préférence fonctionnalisés en surface par des ligands, sont préalablement préparés par : - synthèse des nanocristaux par voie ascendante, en particulier en milieu solvant à partir d’hexacarbonyle de tungstène (W(CO) 6 ) et d’un précurseur du métal M et plus particulièrement par synthèse, dans l’acide oléique, à partir d’hexacarbonyle de tungstène (W(CO) 6 ) et d’oléate de métal alcalin M, par exemple d’oléate de césium ; et de préférence - fonctionnalisation de la surface des nanocristaux synthétisés par au moins un ligand tel que défini en revendication 2, en particulier un ligand porteur de fonctions hydroxyles, en particulier choisi parmi des polymères hyperbranchés porteurs de fonctions hydroxyles et plus particulièrement les polyglycérols hyper-ramifiés. Procédé selon la revendication 12 ou 13, dans lequel le dépôt en étape (ii) de ladite formulation de sol est opéré par dépôt par enduction centrifuge, par revêtement par teinture par fente, par induction par trempage, par revêtement à la lame ou par pulvérisation ; de préférence par enduction centrifuge. Procédé selon l’une quelconque des revendications 12 à 14, dans lequel le séchage en étape (iii) est opéré à une température comprise entre 40°C et 250°C, en particulier d’environ 100°C, notamment pendant une durée comprise entre 1 heure et 48 heures, en particulier entre 3 heures et 24 heures. Structure comprenant au moins un support, de préférence transparent, en particulier en verre ou en polymère(s) transparent(s), présentant sur au moins une de ses faces un revêtement de contrôle solaire, en particulier bloquant les rayonnements UV et NIR, formé à partir d’une formulation de sol telle que définie selon l’une quelconque des revendications 1 à 10, en particulier obtenu selon le procédé de l’une quelconque des revendications 12 à 15. Structure selon la revendication précédente, dans laquelle ledit revêtement de contrôle solaire présente une épaisseur comprise entre 10 nm et 25 µm en particulier entre 30 nm et 10 µm, et plus particulièrement entre 100 nm et 7 µm. Structure selon la revendication 16 ou 17, dans laquelle ledit revêtement de contrôle solaire présente une fraction volumique en nanocristaux de bronzes de tungstène dopés comprise entre 0,1 et 30 %, en particulier entre 0,5 et 15 %, plus particulièrement inférieure ou égale à 5 %, de préférence n’excédant pas 3 %. Structure selon l’une quelconque des revendications 16 à 18, dans laquelle la distance entre les nanocristaux de bronzes de tungstène dopés au sein dudit revêtement est strictement supérieure à 4 nm et inférieure ou égale à 100 nm, en particulier comprise entre 10 nm et 50 nm. Article comprenant au moins une structure telle que définie selon l’une quelconque des revendications 16 à 19, ledit article étant notamment un vitrage, par exemple pour des fenêtres d’un bâtiment, des vérandas, des hublots, des pare-brises de véhicules de type automobile, des vitrages de trains, des serres utilisées dans l’agriculture ou encore des panneaux photovoltaïques.